(57)【要約】【課題】コントラストが高く、耐光性に優れ、色再現領域が広いカラーフィルタ、およびメリハリのある鮮やかな色を表現し得る液晶表示装置の提供。【解決手段】  少なくとも赤色フィルタセグメント、緑色フィルタセグメント、青色フィルタセグメントおよび黄色フィルタセグメントを具備し、かつＮＴＣＳ比が９４％〜１２５％であるカラーフィルタであって、該黄色フィルタセグメントがＣ．Ｉ． Ｐｉｇｍｅｎｔ  Ｙｅｌｌｏｗ１３９、１５０、１８５からなる群の中から選ばれる少なくとも１種以上の黄色顔料と、透明樹脂と、その前駆体またはそれらの混合物からなる顔料担体とを含有するカラーフィルタ用黄色着色組成物から形成されてなることを特徴とするカラーフィルタによって解決される。【選択図】図４
2010191468.tif 000002
【特許請求の範囲】
【請求項１】
少なくとも赤色フィルタセグメント、緑色フィルタセグメント、青色フィルタセグメントおよび黄色フィルタセグメントを具備し、かつＮＴＣＳ比が９４％〜１２５％であるカラーフィルタであって、該黄色フィルタセグメントがＣ．Ｉ． Ｐｉｇｍｅｎｔ  Ｙｅｌｌｏｗ１３９、１５０、１８５からなる群の中から選ばれる少なくとも１種以上の黄色顔料と、透明樹脂と、その前駆体またはそれらの混合物からなる顔料担体とを含有するカラーフィルタ用黄色着色組成物から形成されてなることを特徴とするカラーフィルタ。
【請求項２】
カラーフィルタ用黄色着色組成物における顔料が、Ｃ．Ｉ． Ｐｉｇｍｅｎｔ  Ｙｅｌｌｏｗ１３９およびＣ．Ｉ． Ｐｉｇｍｅｎｔ  Ｙｅｌｌｏｗ１５０とを含み、かつＣ．Ｉ． Ｐｉｇｍｅｎｔ  Ｙｅｌｌｏｗ１３９／Ｃ．Ｉ． Ｐｉｇｍｅｎｔ  Ｙｅｌｌｏｗ１５０の重量比が８０／２０〜５０／５０であることを特徴とする請求項１に記載のカラーフィルタ。
【請求項３】
シアン色フィルタセグメントをさらに具備することを特徴とする請求項１または２に記載のカラーフィルタ。
【請求項４】
マゼンタ色フィルタセグメントをさらに具備することを特徴とする請求項１〜３のいずれか１項に記載のカラーフィルタ。
【請求項５】
請求項１〜４のいずれか１項に記載のカラーフィルタと、青色ＬＥＤの表面に蛍光体を塗布することによって形成される擬似白色ＬＥＤ光源とを具備する液晶表示装置であって、前記擬似白色ＬＥＤ光源が波長４３０ｎｍ〜波長４８５ｎｍの範囲内に発光強度が最大となる波長λ１を有し、波長５３０ｎｍ〜５８０ｎｍの範囲内に発光強度のピーク波長λ２を有し、波長λ１における発光強度Ｉ１に対する、波長λ２における発光強度Ｉ２の比Ｉ２／Ｉ１が０．２以上０．７以下である分光特性を有することを特徴とする液晶表示装置。
【請求項６】
請求項１〜４のいずれか１項に記載のカラーフィルタと、冷陰極蛍光管光源とを具備する液晶表示装置であって、前記冷陰極蛍光管光源が、波長４７０ｎｍ〜５３０ｎｍの範囲内に発光強度が極大となる波長λ３を有し、波長５３０ｎｍ〜５８０ｎｍの範囲内に発光強度が最大となる波長λ４を有し、波長λ４における発光強度I４に対する、波長λ３における発光強度I３の比I３／I４が０．２以上０．７以下である分光特性を有することを特徴とする液晶表示装置。
【請求項７】
請求項１〜４のいずれか１項に記載のカラーフィルタと、３色ＬＥＤ光源とを具備する液晶表示装置であって、前記３色ＬＥＤ光源が、波長４３０ｎｍ〜４８５ｎｍの範囲内に発光強度が最大となる波長λ５を有し、波長５３０ｎｍ〜５８０ｎｍの範囲内に発光強度が極大となる波長λ６を有し、波長λ５における発光強度Ｉ５に対する、波長λ６における発光強度Ｉ６の比Ｉ６／Ｉ５が０．２以上０．７以下である分光特性を有することを特徴とする液晶表示装置。
【発明の詳細な説明】
【技術分野】
【０００１】
本発明は、カラー液晶表示装置、カラー撮像管素子等に用いられるカラーフィルタおよび液晶表示装置に関する。
【背景技術】
【０００２】
近年、テレビモニタ用途、パソコンモニタ用途、モバイル用途などにおいて液晶表示装置が応用されており、そこに用いられるカラーフィルタに対しては、明度、色純度、さらには各色フィルタセグメントを形成する際の塗布均一性、感度、現像性、パターン形状など、各種特性に対する要求レベルが高まってきている。さらに、カラーフィルタは、長期間使用することから、耐熱性や耐光性など品質面の要求も強い。中でも、液晶表示装置の普及に伴って、コントラストの向上、色再現領域の拡大については、メリハリのある鮮やかな色を表現し得るため、特に要望が強い。
【０００３】
特許文献１には、カラーフィルタを構成する赤、緑、青の各色のフィルタセグメントについてｘ、ｙ、ＹのＣＩＥ標識値を特定し、また顔料の選択、混合比率、粒度などを規定することにより、高明度で良好な色再現領域を実現する方法が開示されている。
また、特許文献２には、赤色フィルタセグメント、緑色フィルタセグメント、青色フィルタセグメントに、特定のＣＩＥ標識値を有するシアン色フィルタセグメントを加えることにより、色再現領域を拡大する方法が開示されている。
しかし、前記のいずれの方法においても液晶表示装置の色再現領域の拡大については不充分であり、色再現性により優れた液晶表示装置が要求されている。
【先行技術文献】
【特許文献】
【０００４】
【特許文献１】特開平１０−１８６１２４号公報
【特許文献２】特開２００５−４９７９１号公報
【発明の概要】
【発明が解決しようとする課題】
【０００５】
そこで、本発明は、コントラストが高く、耐光性に優れ、色再現領域が広いカラーフィルタ、およびメリハリのある鮮やかな色を表現し得る液晶表示装置を提供することを目的とする。
【課題を解決するための手段】
【０００６】
また、本発明のカラーフィルタは、赤色フィルタセグメント、緑色フィルタセグメント、青色フィルタセグメントおよび黄色フィルタセグメントを具備し、前記黄色フィルタセグメントがＣ．Ｉ． Ｐｉｇｍｅｎｔ  Ｙｅｌｌｏｗ１３９、１５０、１８５からなる群の中から選ばれる少なくとも１種以上の黄色顔料と、顔料分散剤と、透明樹脂、その前駆体またはそれらの混合物からなる顔料担体とを含む黄色着色組成物を用いて形成されていることを特徴とする。
【０００７】
さらに、本発明の液晶表示装置は、本発明のカラーフィルタと、青色ＬＥＤの表面に蛍光体を塗布することによって形成される擬似白色ＬＥＤ光源とを具備する液晶表示装置であって、前記擬似白色ＬＥＤ光源が波長４３０ｎｍ〜４８５ｎｍの範囲内に発光強度が最大となる波長λ１を有し、波長５３０ｎｍ〜５８０ｎｍの範囲内に発光強度のピーク波長λ２を有し、波長λ１における発光強度Ｉ１に対する、波長λ２における発光強度Ｉ２の比Ｉ２／Ｉ１が０．２以上０．７以下である分光特性を有することを特徴とする。
【０００８】
また、本発明の液晶表示装置は、本発明のカラーフィルタと、冷陰極蛍光管光源とを具備する液晶表示装置であって、前記冷陰極蛍光管光源が、波長４７０ｎｍ〜５３０ｎｍの範囲内に発光強度が極大となる波長λ３を有し、波長５３０ｎｍ〜５８０ｎｍの範囲内に発光強度が最大となる波長λ４を有し、波長λ４における発光強度I４に対する、波長λ３における発光強度I３の比I３／I４が０．２以上０．７以下である分光特性を有することを特徴とする。
【０００９】
また、本発明の液晶表示装置は、本発明のカラーフィルタと、３色ＬＥＤ光源とを具備する液晶表示装置であって、前記３色ＬＥＤ光源が、波長４３０ｎｍ〜４８５ｎｍの範囲内に発光強度が最大となる波長λ５を有し、波長５３０ｎｍ〜５８０ｎｍの範囲内に発光強度が極大となる波長λ６を有し、波長λ５における発光強度Ｉ５に対する、波長λ６における発光強度Ｉ６の比Ｉ６／Ｉ５）が０．２以上０．７以下である分光特性を有することを特徴とする。
【発明の効果】
【００１０】
赤色フィルタセグメント、緑色フィルタセグメント、青色フィルタセグメントおよび黄色フィルタセグメントを具備し、前記黄色フィルタセグメントが、Ｃ．Ｉ． Ｐｉｇｍｅｎｔ  Ｙｅｌｌｏｗ１３９、１５０、１８５からなる群の中から選ばれる少なくとも１種以上の黄色顔料と、顔料分散剤と、透明樹脂、その前駆体またはそれらの混合物からなる顔料担体とを含む黄色着色組成物を用いて形成されている本発明のカラーフィルタは、パネルの色再現領域が広く、耐光性が優れている。
【図面の簡単な説明】
【００１１】
【図１】本発明のカラーフィルタを適用し得るカラー液晶表示装置の概略断面図である。
【図２】図１に示すカラー液晶表示装置に使用されるバックライトユニットを示す斜視図である。
【図３】コントラスト比を測定する装置の概念図である。
【図４】擬似白色ＬＥＤ光源、冷陰極蛍光管光源および３色ＬＥＤ光源の発光スペクトルを示した図である。
【発明を実施するための形態】
【００１２】
まず、シアン色着色組成物について説明する。
本発明のカラーフィルタ用シアン色着色組成物は、（ｉ）Ｃ．Ｉ． Ｐｉｇｍｅｎｔ Ｂｌｕｅ １５：３およびＣ．Ｉ． Ｐｉｇｍｅｎｔ Ｂｌｕｅ １５：４のいずれか一方または両方を含むフタロシアニン系青色顔料と、（ｉｉ）Ｃ．Ｉ． Ｐｉｇｍｅｎｔ Ｇｒｅｅｎ ７を含むフタロシアニン系緑色顔料と、（ｉｉｉ）透明樹脂、その前駆体またはそれらの混合物からなる顔料担体とを含有する。なお、Ｃ．Ｉ．とは、カラーインデックスを意味する。
【００１３】
（ｉ）フタロシアニン系青色顔料は、Ｃ．Ｉ． Ｐｉｇｍｅｎｔ Ｂｌｕｅ １５：３およびＣ．Ｉ． Ｐｉｇｍｅｎｔ Ｂｌｕｅ １５：４のいずれか一方または両方を含むが、さらに他のフタロシアニン系青色顔料を含んでも良い。他のフタロシアニン系青色顔料としては、Ｃ．Ｉ． Ｐｉｇｍｅｎｔ Ｂｌｕｅ １５：１、Ｃ．Ｉ． Ｐｉｇｍｅｎｔ Ｂｌｕｅ １５：２、Ｃ．Ｉ． Ｐｉｇｍｅｎｔ Ｂｌｕｅ １５：６、Ｃ．Ｉ． Ｐｉｇｍｅｎｔ Ｂｌｕｅ １６、Ｃ．Ｉ． Ｐｉｇｍｅｎｔ Ｂｌｕｅ ７５等を用いることができる。
【００１４】
Ｃ．Ｉ． Ｐｉｇｍｅｎｔ Ｂｌｕｅ １５：３および／またはＣ．Ｉ． Ｐｉｇｍｅｎｔ Ｂｌｕｅ １５：４は、合計で、フタロシアニン系青色顔料の合計重量の２０〜１００重量％を占めることが好ましい。Ｃ．Ｉ． Ｐｉｇｍｅｎｔ Ｂｌｕｅ １５：３および／またはＣ．Ｉ． Ｐｉｇｍｅｎｔ Ｂｌｕｅ １５：４の全フタロシアニン系青色顔料に占める割合が２０重量％未満の場合には、パネル化した際、得られる色再現領域が狭くなる、耐光性が悪化する点から好ましくない。
【００１５】
上記（ｉｉ）フタロシアニン系緑色顔料は、Ｃ．Ｉ． Ｐｉｇｍｅｎｔ Ｇｒｅｅｎ ７を含むが、さらに他のフタロシアニン系緑色顔料を含んでも良い。他のフタロシアニン系緑青色顔料としては、Ｃ．Ｉ． Ｐｉｇｍｅｎｔ Ｇｒｅｅｎ ３６が挙げられる。
Ｃ．Ｉ． Ｐｉｇｍｅｎｔ Ｇｒｅｅｎ ７は、フタロシアニン系緑色顔料の合計重量の２０〜１００重量％を占めることが好ましい。Ｃ．Ｉ． Ｐｉｇｍｅｎｔ Ｇｒｅｅｎ ７の全フタロシアニン系緑色顔料に占める割合が２０重量％未満の場合には、パネル化した際、得られる色再現領域が狭くなる点から好ましくない。
【００１６】
本発明のカラーフィルタ用シアン色着色組成物において、（ｉ）フタロシアニン系青色顔料と（ｉｉ）フタロシアニン系緑色顔料は、重量比で１：９９〜９９：１、好ましくは３：９７〜９７：３、より好ましくは５：９５〜９５：５の割合で含有される。（ｉ）フタロシアニン系青色顔料の配合量が上記範囲外の場合、色再現領域の拡大が充分でないため好ましくない。
【００１７】
上記（ｉ）フタロシアニン系青色顔料および（ｉｉ）フタロシアニン系緑色顔料のうち少なくとも1種類の顔料は、該顔料、水溶性無機塩および水溶性無機塩を実質的に溶解しない水溶性有機溶剤を含む混合物を混練（以下、この工程をソルトミリングと呼ぶ）した後、水溶性無機塩と水溶性有機溶剤を除去することにより微細化することが好ましい。微細化した顔料を用いると、フィルタセグメントの分光透過率が向上し、コントラストもより高くなる。ソルトミリング時には、後述の顔料誘導体、水溶性有機溶剤に少なくとも一部溶解する樹脂等を併用することができ、このような処理によって得られた微細化処理顔料を用いることにより、より光学特性の優れたフィルタセグメントを形成することができる。
【００１８】
本発明のカラーフィルタが具備する黄色フィルタセグメントの形成に用いられる黄色着色組成物について説明する。
黄色フィルタセグメントの形成に用いられる黄色着色組成物は、（ａ）Ｃ．Ｉ． Ｐｉｇｍｅｎｔ  Ｙｅｌｌｏｗ１３９、１５０、１８５からなる群の中から選ばれる少なくとも１種以上の黄色顔料と、（ｂ）顔料分散剤と、（ｃ）透明樹脂、その前駆体またはそれらの混合物からなる顔料担体とを含む。
黄色着色組成物に含まれる顔料は、黄色着色組成物の着色力と安定性の観点から、黄色着色組成物の固形分（溶剤以外の成分）の合計重量の５〜５０重量％を占めることが好ましい。
【００１９】
黄色顔料としては、顔料の分散性、青色ＬＥＤの表面に蛍光体を塗布することによって形成される擬似白色ＬＥＤを光源として用いたときの色度、および耐光性の観点から、Ｃ．Ｉ． Ｐｉｇｍｅｎｔ Ｙｅｌｌｏｗ１３９、１５０、１８５からなる群の中から選ばれる少なくとも１種の黄色顔料を使用することが好ましい。他の使用可能な黄色顔料としては、Ｃ．Ｉ． Ｐｉｇｍｅｎｔ Ｙｅｌｌｏｗ１、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１４７、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８７、１８８、１９３、１９４、１９９、１９８、２１３、２１４が挙げられる。
【００２０】
黄色顔料は、黄色顔料、水溶性無機塩および水溶性無機塩を実質的に溶解しない水溶性有機溶剤を含む混合物をソルトミリングに供した後、水溶性無機塩と水溶性有機溶剤を除去することにより微細化することが好ましい。微細化した黄色顔料を用いると、黄色フィルタセグメントの分光透過率が向上する。ソルトミリング時には、塩基性基含有誘導体、水溶性有機溶剤に少なくとも一部溶解する樹脂、あるいは分散剤等を併用することができる。このような処理によって得られた微細化黄色顔料を用いることにより、より光学特性の優れた黄色フィルタセグメントを形成することができる。
【００２１】
本発明のシアン色または黄色着色組成物には、彩度と明度のバランスをとりつつ良好な塗布性、感度、現像性等を確保するため、酸化チタン、硫酸バリウム、亜鉛華、硫酸鉛、黄色鉛、亜鉛黄、べんがら（赤色酸化鉄(III)）、カドミウム赤、群青、紺青、酸化クロム緑、コバルト緑、アンバー、チタンブラック、合成鉄黒、カーボンブラック等の無機顔料を含有させることができる。本発明のシアン色着色組成物において、これら無機顔料を併用する場合には、無機顔料は、顔料の合計重量の０．１〜１０重量％を占めることが好ましい。また、本発明の黄色着色組成物において、黄色以外の色の顔料を併用する場合には、黄色顔料は、黄色着色組成物の明度の観点から、顔料の合計重量の３〜７０重量％を占めることが好ましい。
【００２２】
本発明のシアン色着色組成物または黄色着色組成物に含まれる顔料担体は、顔料を分散させるものであり、透明樹脂、その前駆体またはそれらの混合物により構成される。透明樹脂は、可視光領域の４００〜７００ｎｍの全波長領域において透過率が好ましくは８０％以上、より好ましくは９５％以上の樹脂である。透明樹脂には、熱可塑性樹脂、熱硬化性樹脂、および活性エネルギー線硬化性樹脂が含まれ、その前駆体には、活性エネルギー線照射により硬化して透明樹脂を生成するモノマーもしくはオリゴマーが含まれ、これらを単独で、または２種以上混合して用いることができる。顔料担体は、顔料の合計１００重量部に対して、好ましくは５０〜７００重量部、より好ましくは１００〜４００重量部の量で用いることができる。
【００２３】
熱可塑性樹脂としては、例えば、ブチラール樹脂、スチレンーマレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、アクリル系樹脂、アルキッド樹脂、ポリスチレン樹脂、ポリアミド樹脂、ゴム系樹脂、環化ゴム系樹脂、セルロース類、ポリエチレン（ＨＤＰＥ、ＬＤＰＥ）、ポリブタジエン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂等が挙げられる。
【００２４】
活性エネルギー線硬化性樹脂としては、水酸基、カルボキシル基、アミノ基等の反応性の置換基を有する高分子に、イソシアネート基、アルデヒド基、エポキシ基等の反応性置換基を有する（メタ）アクリル化合物やケイヒ酸を反応させて、（メタ）アクリロイル基、スチリル基等の光架橋性基を該高分子に導入した樹脂が用いられる。また、スチレン−無水マレイン酸共重合物やα−オレフィン−無水マレイン酸共重合物等の酸無水物を含む線状高分子をヒドロキシアルキル（メタ）アクリレート等の水酸基を有する（メタ）アクリル化合物によりハーフエステル化したものも用いられる。
【００２５】
顔料担体は、一般式（１）で表される化合物（ａ）と他のエチレン性不飽和二重結合を有する化合物（ｂ）とを共重合してなる樹脂を含有することが好ましい。該透明共重合樹脂は、殆ど全ての顔料に優れた分散効果を発揮するため、着色組成物中において顔料の凝集を防ぎ、顔料が微細に分散した状態を維持する働きをする。そのため、上記透明共重合樹脂を含む顔料担体に顔料を分散してなる本発明のシアン色着色組成物または黄色着色組成物を用いてフィルタセグメントを形成した場合には、顔料凝集物の少ないフィルタセグメントを形成することができ、高透過率で明度が高いカラーフィルタを製造することができる。
【００２６】
【化１】
2010191468.tif 000003
式（１）において、Ｒ14は、水素原子またはメチル基を表す。Ｒ15はアルキレン基を表す。Ｒ16は、水素原子またはベンゼン環などの置換基を含んでも良い炭素数１〜２０のアルキル基を表す。ｍは１〜１５の整数を表す。
【００２７】
上記透明共重合樹脂の構成成分である一般式（１）で表される化合物（ａ）は、ベンゼン環のπ電子の効果により顔料表面への吸着／配向性が良好となる。特に（ａ）がパラクミルフェノールのエチレンオキサイドまたはプロピレンオキサイド変性（メタ）アクリレートである場合には、その立体的な効果も加わり顔料に対しより良好な吸着／配向面を形成できるのでより効果が高い。また、Ｒ16で表されるアルキル基の炭素数は１〜２０であるが、好ましくは１〜１０である。Ｒ16で表されるアルキル基の炭素数が１〜１０のときは、アルキル基が障害となり樹脂同士の接近を抑制し顔料への吸着／配向を促進するが、炭素数が１０を越えると、アルキル基の立体障害効果が高くなりベンゼン環の顔料表面への吸着／配向までをも妨げる。これは、Ｒ16で表されるアルキル基の鎖長が長くなるに従い顕著となり、炭素数が２０を越えるとベンゼン環の吸着／配向が極端に低下する。
【００２８】
化合物（ａ）としては、フェノールエチレンオキサイド変性（メタ）アクリレート、パラクミルフェノールエチレンオキサイド変性（メタ）アクリレート、ノニルフェノールエチレンオキサイド変性（メタ）アクリレート、ノニルフェノールプロピレンオキサイド変性（メタ）アクリレート等が挙げられる。
化合物（ｂ）としては、（メタ）アクリル酸、メチル（メタ）アクリレート、エチル（メタ）アクリレート、（イソ）プロピル（メタ）アクリレート、（イソ）ブチル（メタ）アクリレート、（イソ）ペンチル（メタ）アクリレート、２−ヒドロキシエチル（メタ）アクリレート、２−ヒドロキシプロピル（メタ）アクリレート、ベンジル（メタ）アクリレート、シクロヘキシル（メタ）アクリレート、グリシジル（メタ）アクリレート、イソボニル（メタ）アクリレートアシッドホスホオキシエチル（メタ）アクリレート、アシッドホスホオキシプロピル（メタ）アクリレート、３クロロ２アシッドホスホオキシエチル（メタ）アクリレート、アシッドホスホオキシポリエチレングリコールモノ（メタ）アクリレート、等が挙げられる。
【００２９】
上記透明共重合樹脂における化合物（ａ）の割合は、好ましくは０．１〜５０重量％、より好ましくは１０〜３５重量％である。化合物（ａ）の割合が０．１重量％より少ないと充分な顔料の分散効果を得ることができず、５０重量％より多いと着色組成物中の他の構成成分との相溶性が低下し、モノマーや光重合開始剤の析出が起こることがある。
上記透明樹脂の重量平均分子量（Ｍｗ）は、好ましくは５０００〜１０００００であり、さらに好ましくは１００００〜５００００である。
【００３０】
顔料担体であるモノマー、オリゴマーとしては、メチル（メタ）アクリレート、エチ（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、ポリエチレングリコールジ（メタ）アクリレート、１，６−ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１, ６−ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレート等の各種アクリル酸エステルおよびメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等が挙げられ、これらを単独でまたは２種類以上混合して用いることができる。
【００３１】
本発明のカラーフィルタ用シアン色または黄色着色組成物は、顔料担体中に所定の顔料を、必要に応じて下記光重合開始剤と共に、三本ロールミル、二本ロールミル、サンドミル、ニーダー、アトライター等の各種分散手段を用いて微細に分散して製造することができる。２種類以上の顔料を使用する場合は、それぞれの顔料を予め混合し、得られた顔料混合物を顔料担体中に微細に分散して製造することもできる。
顔料を顔料担体中に分散する際には、適宜、顔料誘導体や、樹脂型顔料分散剤、界面活性剤等の分散助剤を用いることができる。分散助剤は、顔料の分散に優れ、分散後の顔料の再凝集を防止する効果が大きいので、分散助剤を用いて顔料を顔料担体中に分散してなる着色組成物を用いた場合には、透明性に優れたカラーフィルタが得られる。分散助剤は、顔料の合計１００重量部に対して、０．１〜３０重量部の量で用いることができる。
【００３２】
上記顔料誘導体は、下記一般式（２）で示される化合物であり、塩基性置換基を有するものと酸性置換基を有するものとがある。
Ａ−Ｂ 一般式（２）
式（２）において、Ａは、有機顔料残基を表し、Ｂは、塩基性置換基または酸性置換基を  表す。
【００３３】
式（２）中、Ａで表される有機顔料残基を構成する有機顔料としては、ジケトピロロピロール系顔料、アゾ、ジスアゾ、ポリアゾ等のアゾ系顔料、銅フタロシアニン、ハロゲン化銅フタロシアニン、無金属フタロシアニン等のフタロシアニン系顔料、アミノアントラキノン、ジアミノジアントラキノン、アントラピリミジン、フラバントロン、アントアントロン、インダントロン、ピラントロン、ビオラントロン等のアントラキノン系顔料、キナクリドン系顔料、ジオキサジン系顔料、ペリノン系顔料、ペリレン系顔料、チオインジゴ系顔料、イソインドリン系顔料、イソインドリノン系顔料、キノフタロン系顔料、スレン系顔料、金属錯体系顔料等が挙げられる。
【００３４】
式（２）中、Ｂで表される塩基性置換基としては、下記式（３）、式（４）、式（５）、および式（６）で示される置換基が挙げられ、Ｂで表される酸性置換基としては、下記式（７）、式（８）、および式（９）で示される置換基が挙げられる。
【００３５】
【化２】
2010191468.tif 000004
【００３６】
式（３）〜（６）において、
Ｘは、−ＳＯ2−、−ＣＯ−、−ＣＨ2ＮＨＣＯＣＨ2−、−ＣＨ2−または直接結合を表す。
ｎは、１〜１０の整数を表す。
Ｒ1およびＲ2は、それぞれ独立に、炭素数１〜３６の置換されていてもよいアルキル基、炭素数２〜３６の置換されていてもよいアルケニル基、置換されていてもよいフェニル基、またはＲ1 とＲ2 とで一体となって、更なる窒素、酸素または硫黄原子を含んでもよく、置換されていてもよい複素環を表す。
【００３７】
Ｒ3は、炭素数１〜３６の置換されていてもよいアルキル基、炭素数２〜３６の置換されていてもよいアルケニル基または置換されていてもよいフェニル基を表す。
Ｒ4、Ｒ5、Ｒ6およびＲ7は、それぞれ独立に、水素原子、炭素数１〜３６の置換されていてもよいアルキル基、炭素数２〜３６の置換されていてもよいアルケニル基または置換されていてもよいフェニル基を表す。
Ｙは、−ＮＲ8−Ｚ−ＮＲ9−または直接結合を表す。ここで、Ｒ8およびＲ9は、それぞれ独立に水素原子、炭素数１〜３６の置換されていてもよいアルキル基、炭素数２〜３６の置換されていてもよいアルケニル基または置換されていてもよいフェニル基を表す。
【００３８】
Ｚは、炭素数１〜３６の置換されていてもよいアルキレン基、炭素数２〜３６の置換されていてもよいアルケニレン基、または置換されていてもよいフェニレン基を表す。
Ｒは、下記式（１０）で示される置換基または下記式（１１）で示される置換基を表す。
Ｑは、水酸基、アルコキシル基、下記式（１０）で示される置換基または下記式（１１）で示される置換基を表す。
【００３９】
【化３】
2010191468.tif 000005
式（１０）および式（１１）において、Ｒ1〜Ｒ7およびｎは、上に定義した通りのものである。
【００４０】
式（７）： −ＳＯ3Ｍ
式（８）： −ＣＯＯＭ
【化４】
2010191468.tif 000006
【００４１】
式（７）および（８）において、Ｍは、１／ｉ個の水素原子、カルシウム原子、バリウム原子、ストロンチウム原子、マンガン原子またはアルミニウム原子を表し、ｉは、Ｍの価数を表す。例えば、式（７）において、Ｍは、１個の水素原子、２分の１個のカルシウム原子（この場合、２つのＣＯＯ−が１原子のカルシウムと結合する）等を表す。
式（９）において、Ｒ10、Ｒ11、Ｒ12およびＲ13は、それぞれ独立に、水素原子、炭素数１〜３６の置換されていてもよいアルキル基、炭素数２〜３６の置換されていてもよいアルケニル基、置換されていてもよいフェニル基またはポリオキシアルキレン基を表す。
【００４２】
式（３）〜式（６）および式（１０）、式（１１）で示される置換基を形成するために使用されるアミン成分としては、例えば、ジメチルアミン、ジエチルアミン、Ｎ，Ｎ−エチルイソプロピルアミン、Ｎ，Ｎ−エチルプロピルアミン、Ｎ，Ｎ−メチルブチルアミン、Ｎ，Ｎ−メチルイソブチルアミン、Ｎ，Ｎ−ブチルエチルアミン、Ｎ，Ｎ−ｔｅｒｔ−ブチルエチルアミン、ジイソプロピルアミン、ジプロピルアミン、Ｎ，Ｎ−ｓｅｃ−ブチルプロピルアミン、ジブチルアミン、ジーｓｅｃ−ブチルアミン、ジイソブチルアミン、Ｎ，Ｎ−イソブチル−ｓｅｃ−ブチルアミン、ジアミルアミン、ジイソアミルアミン、ジヘキシルアミン、ジ（２−エチルへキシル）アミン、ジオクチルアミン、Ｎ，Ｎ−メチルオクタデシルアミン、ジデシルアミン、ジアリルアミン、Ｎ，Ｎ−エチル−１，２−ジメチルプロピルアミン、Ｎ，Ｎ−メチルヘキシルアミン、ジオレイルアミン、ジステアリルアミン、Ｎ，Ｎ−ジメチルアミノメチルアミン、Ｎ，Ｎ−ジメチルアミノエチルアミン、Ｎ，Ｎ−ジメチルアミノアミルアミン、Ｎ，Ｎ−ジメチルアミノブチルアミン、Ｎ，Ｎ−ジエチルアミノエチルアミン、Ｎ，Ｎ−ジエチルアミノプロピルアミン、Ｎ，Ｎ−ジエチルアミノヘキシルアミン、Ｎ，Ｎ−ジエチルアミノブチルアミン、Ｎ，Ｎ−ジエチルアミノペンチルアミン、Ｎ，Ｎ−ジプロピルアミノブチルアミン、Ｎ，Ｎ−ジブチルアミノプロピルアミン、Ｎ，Ｎ−ジブチルアミノエチルアミン、Ｎ，Ｎ−ジブチルアミノブチルアミン、Ｎ，Ｎ−ジイソブチルアミノペンチルアミン、Ｎ，Ｎ−メチルーラウリルアミノプロピルアミン、Ｎ，Ｎ−エチルーヘキシルアミノエチルアミン、Ｎ，Ｎ−ジステアリルアミノエチルアミン、Ｎ，Ｎ−ジオレイルアミノエチルアミン、Ｎ，Ｎ−ジステアリルアミノブチルアミン、ピペリジン、２−ピペコリン、３−ピペコリン、４−ピペコリン、２，４−ルペチジン、２，６−ルペチジン、３，５−ルペチジン、３−ピペリジンメタノール、ピペコリン酸、イソニペコチン酸、イソニペコチン酸メチル、イソニペコチン酸エチル、２−ピペリジンエタノール、ピロリジン、３−ヒドロキシピロリジン、Ｎ−アミノエチルピペリジン、Ｎ−アミノエチル−４−ピペコリン、Ｎ−アミノエチルモルホリン、Ｎ−アミノプロピルピペリジン、Ｎ−アミノプロピル−２−ピペコリン、Ｎ−アミノプロピル−４−ピペコリン、Ｎ−アミノプロピルモルホリン、Ｎ−メチルピペラジン、Ｎ−ブチルピペラジン、Ｎ−メチルホモピペラジン、１−シクロペンチルピペラジン、１−アミノ−４−メチルピペラジン、１−シクロペンチルピペラジン等が挙げられる。
【００４３】
式（９）のスルホン酸アミン塩を形成するために使用されるアミン成分は１級、２級、３級、４級のいずれのアミンでもよく、例えば、１級アミンとしては、側鎖を有していてもよいへキシルアミン、ヘプチルアミン、オクチルアミン、ノニルアミン、デシルアミン、ウンデシルアミン、ドデシルアミン、トリデシルアミン、テトラデシルアミン、ペンタデシルアミン、ヘキサデシルアミン、ヘプタデシルアミン、オクタデシルアミン、ノナデシルアミン、エオコシルアミン等のアミン、もしくはそれぞれの炭素数に対応する不飽和アミンが挙げられる。
【００４４】
２級、３級および４級アミンとしては、ジオレイルアミン、ジステアリルアミン、ジメチルオクチルアミン、ジメチルデシルアミン、ジメチルラウリルアミン、ジメチルステアリルアミン、ジラウリルモノメチルアミン、トリオクチルアミン、ジメチルジドデシルアンモニウムクロリド、ジメチルジオレイルアンモニウムクロリド、ジメチルジデシルアンモニウムクロリド、ジメチルジオクチルアンモニウムクロリド、トリメチルステアリルアンモニウムクロリド、ジメチルジステアリルアンモニウムクロリド、トリメチルデシルアンモニウムクロリド、トリメチルヘキサデシルアンモニウムクロリド、トリメチルオクタデシルアンモニウムクロリド、ジメチルドデシルテトラデシルアンモニウムクロリド、ジメチルヘキサデシルオクタデシルアンモニウムクロリド等が挙げられる。
また、式（９）におけるＲ10、Ｒ11、Ｒ12、Ｒ13のいずれかがポリオキシアルキレン基を表す場合、その例としてはポリオキシエチレン基、ポリオキシプロピレン基等が挙げられる。
【００４５】
上記樹脂型顔料分散剤は、顔料に吸着する性質を有する顔料親和性部位と、顔料担体と相溶性のある部位とを有し、顔料に吸着して顔料の顔料担体への分散を安定化する働きをするものである。樹脂型顔料分散剤として具体的には、ポリウレタン、ポリアクリレートなどのポリカルボン酸エステル、不飽和ポリアミド、ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ（低級アルキレンイミン）と遊離のカルボキシル基を有するポリエステルとの反応により形成されたアミドやその塩などの油性分散剤；（メタ）アクリル酸−スチレン共重合体、（メタ）アクリル酸−（メタ）アクリル酸エステル共重合体、スチレン−マレイン酸共重合体、ポリビニルアルコール、ポリビニルピロリドンなどの水溶性樹脂や水溶性高分子化合物、ポリエステル系、変性ポリアクリレート系、エチレンオキサイド／プロピレンオキサイド付加化合物、燐酸エステル系等が用いられる。これらは、単独でまたは２種以上を混合して用いることができる。
【００４６】
上記界面活性剤としては、ポリオキシエチレンアルキルエーテル硫酸塩、ドデシルベンゼンスルホン酸ナトリウム、スチレン−アクリル酸共重合体のアルカリ塩、ステアリン酸ナトリウム、アルキルナフタリンスルホン酸ナトリウム、アルキルジフェニルエーテルジスルホン酸ナトリウム、ドデシル硫酸モノエタノールアミン、ドデシル硫酸トリエタノールアミン、ドデシル硫酸アンモニウム、ステアリン酸モノエタノールアミン、ステアリン酸ナトリウム、ドデシル硫酸ナトリウム、スチレン−アクリル酸共重合体のモノエタノールアミン、ポリオキシエチレンアルキルエーテルリン酸エステルなどのアニオン性界面活性剤；ポリオキシエチレンオレイルエーテル、ポリオキシエチレンドデシルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートなどのノニオン性界面活性剤；アルキル４級アンモニウム塩やそれらのエチレンオキサイド付加物などのカオチン性界面活性剤；アルキルジメチルアミノ酢酸ベタインなどのアルキルベタイン、アルキルイミダゾリンなどの両性界面活性剤が挙げられ、これらは単独でまたは２種以上を混合して用いることができる。
【００４７】
黄色着色組成物やシアン色着色組成物には、該組成物を紫外線照射により硬化するときには、光重合開始剤等が添加される。
光重合開始剤としては、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−ベンジル−２−ジメチルアミノ−１−（４−モルフォリノフェニル）−ブタン−１−オン、２−メチル−１−［４−（メチルチオ）フェニル］−２−モルフォリノプロパン−１−オン等のアセトフェノン系光重合開始剤、ベンゾイン、ベンゾインメチルエーテル、ベンゾインエチルエーテル、ベンゾインイソプロピルエーテル、ベンジルジメチルケタール等のベンゾイン系光重合開始剤、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド等のベンゾフェノン系光重合開始剤、チオキサンソン、２−クロルチオキサンソン、２−メチルチオキサンソン、イソプロピルチオキサンソン、２，４−ジイソプロピルチオキサンソン等のチオキサンソン系光重合開始剤、２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル（４’−メトキシスチリル）−６−トリアジン等のトリアジン系光重合開始剤、ボレート系光重合開始剤、カルバゾール系光重合開始剤、イミダゾール系光重合開始剤等が用いられる。光重合開始剤は、顔料の合計１００重量部に対して、５〜１５０重量部の量で用いることができる。
【００４８】
上記光重合開始剤は、単独で、あるいは２種以上混合して用いるが、増感剤として、α−アシロキシエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’，４，４’−テトラ（ｔ−ブチルパーオキシカルボニル）ベンゾフェノン、４，４’−ジエチルアミノベンゾフェノン等の化合物を併用することもできる。増感剤は、光重合開始剤１００重量部に対して、０．１〜１５０重量部の量で用いることができる。
【００４９】
本発明の着色組成物には、顔料を充分に顔料担体中に分散させ、ガラス基板等の基板上に乾燥膜厚が０．５〜５μｍとなるように塗布してフィルタセグメントを形成することを容易にするために溶剤を含有させることができる。溶剤としては、例えばシクロヘキサノン、エチルセロソルブアセテート、ブチルセロソルブアセテート、１−メトキシ−２−プロピルアセテート、ジエチレングリコールジメチルエーテル、エチルベンゼン、エチレングリコールジエチルエーテル、キシレン、エチルセロソルブ、メチル−ｎアミルケトン、プロピレングリコールモノメチルエーテルアセテート、プロピレングリコールモノメチルエーテルトルエン、メチルエチルケトン、酢酸エチル、メタノール、エタノール、イソプロピルアルコール、ブタノール、イソブチルケトン、石油系溶剤等が挙げられ、これらを単独でもしくは混合して用いる。溶剤は、顔料の合計１００重量部に対して、５００〜４０００重量部の量で用いることができる。
【００５０】
また、本発明の着色組成物には、組成物の経時粘度を安定化させるために貯蔵安定剤を含有させることができる。貯蔵安定剤としては、例えばベンジルトリメチルクロライド、ジエチルヒドロキシアミンなどの４級アンモニウムクロライド、乳酸、シュウ酸などの有機酸およびそのメチルエーテル、ｔ−ブチルピロカテコール、トリエチルホスフィン、トリフェニルフォスフィンなどの有機ホスフィン、亜リン酸塩等が挙げられる。貯蔵安定剤は、顔料の合計１００重量部に対して、０．１〜５重量部の量で用いることができる。
本発明のカラーフィルタ用着色組成物は、溶剤現像型あるいはアルカリ現像型着色レジスト材、グラビアオフセット印刷用インキ、シルクスクリーン印刷用インキ、インクジェット印刷用インキ等の形態で調製することができる。着色レジスト材は、上記熱可塑性樹脂、熱硬化性樹脂または活性エネルギー線硬化性樹脂と上記モノマー、上記光重合開始剤を含有する組成物中に、所定の顔料を分散させたものである。
【００５１】
黄色顔料、あるいはフタロシアニン系青色顔料およびフタロシアニン系緑色顔料は、フィルタセグメントをフォトリソグラフ法により形成する場合には、溶剤を含む黄色着色組成物またはシアン色着色組成物中に合計で１．５〜１２重量％の割合で含有されることが好ましい。また、黄色顔料や、フタロシアニン系青色顔料およびフタロシアニン系緑色顔料は、最終フィルタセグメント中に合計で好ましくは１０〜６０重量％、より好ましくは２０〜５０重量％の割合で含有され、その残部は、顔料担体により提供される樹脂質バインダーから実質的になる。
本発明の着色組成物は、遠心分離、焼結フィルタ、メンブレンフィルタ等の手段により、５μｍ以上の粗大粒子、好ましくは１μｍ以上の粗大粒子、さらに好ましくは０．５μｍ以上の粗大粒子および混入した塵の除去を行うことが好ましい。
【００５２】
次に、本発明のカラーフィルタについて説明する。
本発明のカラーフィルタは、赤色フィルタセグメント、緑色フィルタセグメント、青色フィルタセグメントおよび黄色フィルタセグメントを具備し、前記黄色フィルタセグメントがＣ．Ｉ． Ｐｉｇｍｅｎｔ  Ｙｅｌｌｏｗ１３９、１５０、１８５からなる群の中から選ばれる少なくとも１種以上の黄色顔料と、顔料分散剤と、透明樹脂、その前駆体またはそれらの混合物からなる顔料担体とを含む黄色着色組成物を用いて形成されているものである。
本発明のカラーフィルタは、透明あるいは光反射性基板上に、印刷法またはフォトリソグラフィー法により、各色着色組成物を用いて各色フィルタセグメントを形成することにより製造することができる。
【００５３】
赤色フィルタセグメントは、通常の赤色着色組成物を用いて形成することができる。赤色着色組成物は、本発明のシアン色着色組成物においてフタロシアニン系青色顔料およびフタロシアニン系緑色顔料の代わりに、例えば、Ｃ．Ｉ．Ｐｉｇｍｅｎｔ Ｒｅｄ ７、１４、４１、４８：２、４８：３、４８：４、８１：１、８１：２、８１：３、８１：４、１４６、１６８、１７７、１７８、１８４、１８５、１８７、２００、２０２、２０８、２１０、２４６、２５４、２５５、２６４、２７０、２７２、２７９等の赤色顔料を用いて得られる組成物である。赤色着色組成物には、Ｃ．Ｉ．Ｐｉｇｍｅｎｔ Ｏｒａｎｇｅ ４３、７１、７３等の橙色顔料を併用することができる。
【００５４】
青色フィルタセグメントは、通常の青色着色組成物を用いて形成することができる。青色着色組成物は、本発明のシアン色着色組成物においてフタロシアニン系青色顔料およびフタロシアニン系緑色顔料の代わりに、例えばＣ．Ｉ．Ｐｉｇｍｅｎｔ Ｂｌｕｅ １５、１５：１、１５：２、１５：３、１５：４、１５：６、１６、２２、６０、６４等の青色顔料を用いて得られる組成物である。青色着色組成物には、Ｃ．Ｉ．Ｐｉｇｍｅｎｔ Ｖｉｏｌｅｔ １、１９、２３、２７、２９、３０、３２、３７、４０、４２、５０等の紫色顔料を併用することができる。
【００５５】
マゼンタ色フィルタセグメントは、通常のマゼンタ色着色組成物を用いて形成することができる。マゼンタ色着色組成物は、本発明のシアン色着色組成物においてフタロシアニン系青色顔料およびフタロシアニン系緑色顔料の代わりに、例えばＣ．Ｉ．Ｐｉｇｍｅｎｔ Ｒｅｄ ８１、８１：１、８１：２、８１：３、８１：４、１２２、１９２、２０２、２０７、２０９、Ｃ．Ｉ．Ｐｉｇｍｅｎｔ Ｖｉｏｌｅｔ １９等の顔料を用いて得られる組成物である。
【００５６】
透明基板としては、石英ガラス、ホウケイ酸ガラス、アルミナケイ酸塩ガラス、表面をシリカコートしたソーダライムガラスなどのガラス板や、ポリカーボネート、ポリメタクリル酸メチル、ポリエチレンテレフタレートなどの樹脂板が用いられる。
光反射性基板としては、シリコンや、前記の透明基板上にアルミニウム、銀、銀／銅／パラジウム合金薄膜などを形成したものが用いられる。
【００５７】
印刷法による各色フィルタセグメントの形成は、上記各種の印刷インキとして調製した着色組成物の印刷と乾燥を繰り返すだけでパターン化ができるため、カラーフィルタの製造法としては、低コストで量産性に優れている。さらに、印刷技術の発展により高い寸法精度および平滑度を有する微細パターンの印刷を行うことができる。印刷を行うためには、印刷の版上にて、あるいはブランケット上にてインキが乾燥、固化しないような組成とすることが好ましい。また、印刷機上でのインキの流動性の制御も重要であり、分散剤や体質顔料によるインキ粘度の調整を行うこともできる。
【００５８】
フォトリソグラフィー法により各色フィルタセグメントを形成する場合は、上記溶剤現像型あるいはアルカリ現像型着色レジスト材として調製した着色組成物を、基板上に、スプレーコートやスピンコート、スリットコート、ロールコート等の塗布方法により、乾燥膜厚が０．５〜５μｍとなるように塗布する。必要により乾燥された膜には、この膜と接触あるいは非接触状態で設けられた所定のパターンを有するマスクを通して紫外線露光を行う。その後、溶剤またはアルカリ現像液に浸漬するか、もしくはスプレーなどにより現像液を噴霧して未硬化部を除去し所望のパターンを形成したのち、同様の操作を他色について繰り返してカラーフィルタを製造することができる。さらに、着色レジスト材の重合を促進するため、必要に応じて加熱を施すこともできる。フォトリソグラフィー法によれば、上記印刷法より精度の高いカラーフィルタが製造できる。
【００５９】
現像に際しては、アルカリ現像液として炭酸ナトリウム、水酸化ナトリウム等の水溶液が使用され、ジメチルベンジルアミン、トリエタノールアミン等の有機アルカリを用いることもできる。また、現像液には、消泡剤や界面活性剤を添加することもできる。
なお、紫外線露光感度を上げるために、上記着色レジスト材を塗布乾燥後、水溶性あるいはアルカリ可溶性樹脂、例えばポリビニルアルコールや水溶性アクリル樹脂等を塗布乾燥し酸素による重合阻害を防止する膜を形成した後、紫外線露光を行うこともできる。
【００６０】
本発明のカラーフィルタは、上記方法の他に電着法、転写法などにより製造することができるが、本発明の着色組成物は、いずれの方法にも用いることができる。なお、電着法は、基板上に形成した透明導電膜を利用して、コロイド粒子の電気泳動により各色フィルタセグメントを透明導電膜の上に電着形成することでカラーフィルタを製造する方法である。
また、転写法は剥離性の転写ベースシートの表面に、あらかじめカラーフィルタ層を形成しておき、このカラーフィルタ層を所望の基板に転写させる方法である。
【００６１】
透明基板あるいは光反射性基板上にフィルタセグメントを形成する前に、あらかじめブラックマトリクスを形成しておくと、液晶表示パネルのコントラストを一層高めることができる。ブラックマトリクスとしては、クロムやクロム／酸化クロムの多層膜、窒化チタニウムなどの無機膜や、遮光剤を分散した樹脂膜が用いられるが、これらに限定されない。また、前記の透明基板あるいは光反射性基板上に薄膜トランジスター（ＴＦＴ）をあらかじめ形成しておき、その後にフィルタセグメントを形成することもできる。ＴＦＴ基板上にフィルタセグメントを形成することにより、液晶表示パネルの開口率を高め、輝度を向上させることができる。
【００６２】
最後に、本発明の液晶表示装置について説明する。
本発明の液晶表示装置は、本発明のカラーフィルタと擬似白色ＬＥＤ光源（バックライト光源またはフロントライト光源）とを具備する。擬似白色ＬＥＤは、青色ＬＥＤの表面に蛍光フィルタを形成したものや、青色ＬＥＤの樹脂パッケージに蛍光体を含有させたものであり、波長４３０ｎｍ〜４８５ｎｍの範囲内に発光強度が最大となる波長λ１を有し、波長５３０ｎｍ〜５８０ｎｍの範囲内に発光強度のピーク波長λ２を有し、波長λ１における発光強度Ｉ１に対する、波長λ２における発光強度Ｉ２の比Ｉ２／Ｉ１が０．２以上０．７以下である分光特性をもつ。青色ＬＥＤは、例えばＩｎＧａＮ系またはＧａＮ系などの青色光（波長は、例えば４７０ｎｍ）を発光するＬＥＤである。また、蛍光フィルタは、青色ＬＥＤからの青色発光の一部を吸収し５００〜６００nmの間に極大発光をもつ黄色光を発光する。この方式の白色ＬＥＤでは、青色ＬＥＤが放射する青色光の一部が蛍光体層を透過し、残りは蛍光体に吸収され黄色の光に変換される。観察者は、青色発光と黄色発光の２色の光が混ざり合った光を白色光として、認識する。青色光を黄色光に変換する蛍光体としては、ＹＡＧ（イットリウム・アルミニウム・ガーネット）等がある。また、このような擬似白色ＬＥＤは、日亜化学社製ＮＳＰＷ３００ＢＳ、ＮＳＰＷ３１０ＢＳ、ＮＳＰＷ３１２ＢＳ、ＮＳＰＷ３１５ＢＳ、ＮＳＰＷ５００ＢＳ、ＮＥＰＷ５００などで入手可能である。このような分光特性を有する擬似白色ＬＥＤ光源を、本発明のカラーフィルタと組み合わせて用いることで、液晶表示装置の色再現領域をより拡大することができる。
【００６３】
本発明の液晶表示装置は、本発明のカラーフィルタと、冷陰極蛍光管光源（バックライト光源またはフロントライト光源）とを具備する液晶表示装置である。冷陰極蛍光管光源は、波長４７０ｎｍ〜５３０ｎｍの範囲内に発光強度が極大となる波長λ３を有し、波長５３０ｎｍ〜５８０ｎｍの範囲内に発光強度が最大となる波長λ４を有し、波長λ４における発光強度Ｉ４に対する、波長λ３における発光強度Ｉ３の比（Ｉ３／Ｉ４）が０．２以上０．７以下である分光特性をもつ。このような分光特性を有する冷陰極蛍光管光源を、本発明のカラーフィルタと組み合わせて用いることで、液晶表示装置の色再現領域をより拡大することができる。このような冷陰極蛍光管は、Ｆ１０などにて再現可能である。
【００６４】
また、本発明の液晶表示装置は、本発明のカラーフィルタと３色（赤、緑および青）ＬＥＤ光源（バックライト光源またはフロントライト光源）とを具備する液晶表示装置である。前記３色ＬＥＤ光源は、青色ＬＥＤの表面に蛍光フィルタを形成したものや、青色ＬＥＤの樹脂パッケージに蛍光体を含有させたものであり、波長４３０ｎｍ〜４８５ｎｍの範囲内に発光強度が最大となる波長λ５を有し、波長５３０ｎｍ〜５８０ｎｍの範囲内に発光強度が極大となる波長λ６を有し、波長λ５における発光強度Ｉ５に対する、波長λ６における発光強度Ｉ６の比Ｉ６／Ｉ５が０．２以上０．７以下である分光特性をもつ。青色ＬＥＤは、例えばＩｎＧａＮ系またはＧａＮ系などの青色光（波長は、例えば４７０ｎｍ）を発光するＬＥＤである。また、蛍光フィルタは、青色ＬＥＤからの青色発光の一部を吸収し５３０ｎｍ〜５８０ｎｍの間に極大発光をもつ緑色光と、６１０ｎｍ〜６７０ｎｍの間に極大発光をもつ赤色光を発光する。この方式の３色ＬＥＤでは、青色ＬＥＤが放射する青色光の一部が蛍光体層を透過し、残りは蛍光体に吸収され緑色・赤色の光に変換される。青色光を緑色光に変換する蛍光体としては、ＣａＧａ2Ｓ4：Ｅｕの結晶等、青色光を緑色光に変換する蛍光体としては、ＣａＳ：Ｅｕの結晶等がある。観察者は、青色発光と緑色発光・赤色発光の３色の光が混ざり合った光を、白色光として認識する。このような３色ＬＥＤは、星和電機社製ＳＤＰＷ５０Ｂ０Ｂ、ＳＤＰＷ５０Ｈ０Ｂ、ＳＤＰＷ３ＤＧ０Ｂなどで入手可能である。このような分光特性を有する３色ＬＥＤ光源を、本発明のカラーフィルタと組み合わせて用いることで、液晶表示装置の色再現領域をより拡大することができる。
【００６５】
カラーフィルタと光源とを具備する液晶表示装置の色特性は、カラーフィルタの透過スペクトルおよび光源の光特性により決まり、光源のスペクトル強度分布とカラーフィルタの透過スペクトルとの積の波長分布により決定される。パネル化した際の色再現領域を拡大するためには、シアン色の透過スペクトルと光源のスペクトル強度分布の重なりが多く、発光強度がより大きいほうが好ましい。そのため、上記分光特性を有する冷陰極蛍光管光源および３色ＬＥＤ光源が好ましい。
本発明のカラーフィルタ上には、必要に応じてオーバーコート膜や柱状スペーサー、透明導電膜、液晶配向膜などが形成される。
【００６６】
カラーフィルタは、シール剤を用いて対向基板と張り合わせ、シール部に設けられた注入口から液晶を注入したのち注入口を封止し、必要に応じて偏光膜や位相差膜を基板の外側に張り合わせることにより、液晶表示パネルが製造される。
かかる液晶表示パネルは、ツイステッド・ネマティック（ＴＮ）、スーパー・ツイステッド・ネマティック（ＳＴＮ）、イン・プレーン・スイッチング（ＩＰＳ）、ヴァーティカリー・アライメント（ＶＡ）、オプティカリー・コンベンセンド・ベンド（ＯＣＢ）などのカラーフィルタを使用してカラー化を行う液晶表示モードに使用することができる。
【００６７】
図１は、本発明のカラーフィルタを適用し得る、バックライトユニットを備えるカラー液晶表示装置１０の概略断面図を示す。図１に示すカラー液晶表示装置１０は、ノート型パソコン用のＴＦＴ駆動型液晶表示装置の典型例であって、離間対向して配置された一対の透明基板１１および２１を備え、それらの間には、液晶組成物（例えば、ＴＮもしくはＳＴＮ液晶組成物）ＬＣが封入されている。第１の透明基板１１の内面には、ＴＦＴアレイ１２が形成されており、その上には例えばＩＴＯからなる透明電極層１３が形成されている。透明電極層１３の上には、配向層１４が設けられている。また、透明基板１１の外面には、偏光板１５が形成されている。
【００６８】
他方、第２の透明基板２１の内面には、本発明のカラーフィルタ２２が形成されている。カラーフィルタを構成する各赤、緑、青、シアン、黄、マゼンタ等のフィルタセグメントは、ブラックマトリックス（図示せず）により分離されている。カラーフィルタ２２を覆って例えばＩＴＯからなる透明電極層２３が形成され、透明電極層２３を覆って配向層２４が設けられている。また、透明基板２１の外面には、偏光板２５が形成されている。
光源（擬似白色ＬＥＤ光源、冷陰極蛍光管光源または３色ＬＥＤ光源）３１を備えたバックライトユニット３０が、第１の透明基板１１の外側で偏光板１５と密接して設けられている。
【００６９】
図２は、図１のバックライトユニット３０の斜視図である。バックライトユニット３０は、光源３１、導光板３３および導光板３３の上面に設けられた拡散板３４を備える。光源３１は、導光板３３の一側面３３ａに面して設けられ、その全長にわたって、導光板３３の側面３３ａに対応する部分を除きリフレクタ３２により囲まれている。また、導光板３３は、側面３３ａを除く他の３つの側面および底面が反射板３５により覆われている。光源３１からの光は、リフレクタ３２により導光板３３に導かれ、拡散板３４を経て面状光となって偏光板１５から液晶層ＬＣへと入射する。反射板３５は、導光板３３へ入射した光を効率よく拡散板３４に指向させる。
図１を参照して、擬似白色ＬＥＤ光源、冷陰極蛍光管光源または３色ＬＥＤ光源をバックライト光源として有する液晶表示装置を説明したが、いうまでもなく、本発明は、擬似白色ＬＥＤ光源、冷陰極蛍光管光源または３色ＬＥＤ光源をフロント光源として有する液晶表示装置にも適用できる。
【実施例】
【００７０】
以下、実施例により本発明を説明する。なお、実施例中の「部」および「％」とは、「重量部」および「重量％」をそれぞれ表す。
（アクリル樹脂溶液１の調製）
セパラブル４口フラスコに温度計、冷却管、窒素ガス導入管、撹拌装置を取り付けた反応容器にシクロヘキサノン８００部を入れ、容器に窒素ガスを注入しながら１００℃に加熱して、同温度で滴下管よりスチレン６０．０部、メタクリル酸６０．０部、メチルメタクリレート６５．０部、ブチルメタクリレート６５．０部、アゾビスイソブチロニトリル１０．０部の混合物を１時間かけて滴下して重合反応を行った。
滴下後さらに１００℃で３時間反応させた後、アゾビスイソブチロニトリル２．０部をシクロヘキサノン５０部で溶解させたものを添加し、さらに１００℃で１時間反応を続けて、重量平均分子量が約４００００（ＧＰＣによる測定）のアクリル樹脂の溶液を得た。
室温まで冷却した後、樹脂溶液約２ｇをサンプリングして１８０℃、２０分加熱乾燥して不揮発分を測定し、その測定値に基づいて、先に合成した樹脂溶液に不揮発分が２０％になるようにシクロヘキサノンを添加してアクリル樹脂溶液１を調製した。
【００７１】
（アクリル樹脂溶液２の調製）
アクリル樹脂溶液１の調製と同様の反応容器にシクロヘキサノン７００部を仕込み、８０℃に昇温し、反応容器内を窒素置換した後、滴下管よりｎ−ブチルメタクリレート１３３部、２−ヒドロキシエチルメタクリレート４６部、メタクリル酸４３部、パラクミルフェノールエチレンオキサイド変性アクリレート（東亞合成株式会社製「アロニックスＭ１１０」）７４部、２，２’−アゾビスイソブチロニトリル４．０部の混合物を２時間かけて滴下して重合反応を行った。
滴下後、更に３時間反応を継続して、重量平均分子量約２６０００（ＧＰＣによる測定）のアクリル樹脂の溶液を得た。
室温まで冷却した後、樹脂溶液約２ｇをサンプリングして１８０℃、２０分加熱乾燥して不揮発分を測定し、その測定値に基づいて、先に合成した樹脂溶液に不揮発分が２０％になるようにシクロヘキサノンを添加してアクリル樹脂溶液２を調製した。
【００７２】
（黄色処理顔料１の調製）
イソインドリノン系黄色顔料（Ｃ．Ｉ． Ｐｉｇｍｅｎｔ Ｙｅｌｌｏｗ１３９、チバ・スペシャルティ・ケミカルズ社製「イルガフォアイエロー ２Ｒ−ＣＦ」）５００部、塩化ナトリウム５００部、およびジエチレングリコール２５０部をステンレス製１ガロンニーダー（井上製作所製）に仕込み、１２０℃で８時間混練した。次に、この混練物を５リットルの温水に投入し、７０℃に加熱しながら１時間攪拌してスラリー状とし、濾過、水洗を繰り返して塩化ナトリウム及びジエチレングリコールを除いた後、８０℃で一昼夜乾燥し、４９０部の黄色処理顔料１を得た。
【００７３】
（黄色処理顔料２の調製）
イソインドリノン系黄色顔料（Ｃ．Ｉ． Ｐｉｇｍｅｎｔ Ｙｅｌｌｏｗ１３９、チバ・スペシャルティ・ケミカルズ社製「イルガフォアイエロー ２Ｒ−ＣＦ」）５００部、塩化ナトリウム５００部、およびジエチレングリコール２５０部をステンレス製１ガロンニーダー（井上製作所製）に仕込み、１２０℃で２時間混練した。次に、この混練物を５リットルの温水に投入し、７０℃に加熱しながら１時間攪拌してスラリー状とし、濾過、水洗を繰り返して塩化ナトリウム及びジエチレングリコールを除いた後、８０℃で一昼夜乾燥し、４９０部の黄色処理顔料２を得た。
【００７４】
（黄色処理顔料３の調製）
イソインドリン系黄色顔料（Ｃ．Ｉ． Ｐｉｇｍｅｎｔ Ｙｅｌｌｏｗ１８５、ＢＡＳＦ社製「パリオトールエローＤ１１５５」）５００部、塩化ナトリウム５００部、およびジエチレングリコール２５０部をステンレス製１ガロンニーダー（井上製作所製）に仕込み、１２０℃で８時間混練した。次に、この混練物を５リットルの温水に投入し、７０℃に加熱しながら１時間攪拌してスラリー状とし、濾過、水洗を繰り返して塩化ナトリウム及びジエチレングリコールを除いた後、８０℃で一昼夜乾燥し、４９０部の黄色処理顔料３を得た。
【００７５】
（黄色処理顔料４の調製）
イソインドリン系黄色顔料（Ｃ．Ｉ． Ｐｉｇｍｅｎｔ Ｙｅｌｌｏｗ１８５、ＢＡＳＦ社製「パリオトールエローＤ１１５５」）５００部、塩化ナトリウム５００部、およびジエチレングリコール２５０部をステンレス製１ガロンニーダー（井上製作所製）に仕込み、１２０℃で２時間混練した。次に、この混練物を５リットルの温水に投入し、７０℃に加熱しながら１時間攪拌してスラリー状とし、濾過、水洗を繰り返して塩化ナトリウム及びジエチレングリコールを除いた後、８０℃で一昼夜乾燥し、４９０部の黄色処理顔料４を得た。
【００７６】
（黄色処理顔料５の作製）
金属錯体系黄色顔料（Ｃ．Ｉ．Ｐｉｇｍｅｎｔ Ｙｅｌｌｏｗ １５０、ランクセス社製「Ｅ−４ＧＮ」）５００部、塩化ナトリウム５００部、およびジエチレングリコール２５０部をステンレス製１ガロンニーダー（井上製作所製）に仕込み、１２０℃で８時間混練した。次に、この混練物を５リットルの温水に投入し、７０℃に加熱しながら１時間攪拌してスラリー状とし、濾過、水洗を繰り返して塩化ナトリウム及びジエチレングリコールを除いた後、８０℃で一昼夜乾燥し、４９０部の黄色処理顔料５を得た。
【００７７】
（黄色処理顔料６の調製）
キノフタロン系黄色顔料（Ｃ．Ｉ． Ｐｉｇｍｅｎｔ Ｙｅｌｌｏｗ１３８、ＢＡＳＦ
社製「パリオトールイエロー Ｋ０９６０−ＨＤ」）５００部、塩化ナトリウム５００部、およびジエチレングリコール２５０部をステンレス製１ガロンニーダー（井上製作所製）に仕込み、１２０℃で２時間混練した。次に、この混練物を５リットルの温水に投入し、７０℃に加熱しながら１時間攪拌してスラリー状とし、濾過、水洗を繰り返して塩化ナトリウム及びジエチレングリコールを除いた後、８０℃で一昼夜乾燥し、４９０部の黄色処理顔料６を得た。
【００７８】
（黄色処理顔料７の調製）
アントラキノン系黄色顔料（Ｃ．Ｉ． Ｐｉｇｍｅｎｔ Ｙｅｌｌｏｗ１９９、チバ・
スペシャルティ・ケミカルズ社製「クロモフタルイエロー ＧＴ−Ａ０」）５００部、塩化ナトリウム５００部、およびジエチレングリコール２５０部をステンレス製１ガロンニーダー（井上製作所製）に仕込み、１２０℃で２時間混練した。次に、この混練物を５リットルの温水に投入し、７０℃に加熱しながら１時間攪拌してスラリー状とし、濾過、水洗を繰り返して塩化ナトリウム及びジエチレングリコールを除いた後、８０℃で一昼夜乾燥し、４９０部の黄色処理顔料７を得た。
【００７９】
（青色処理顔料１の調製）
フタロシアニン系青色顔料（Ｃ．Ｉ．Ｐｉｇｍｅｎｔ Ｂｌｕｅ １５：３、東洋インキ製造株式会社製「リオノールブルー ＦＧ−７３５１」）２００部、塩化ナトリウム１５００部、およびジエチレングリコール１５００部をステンレス製１ガロンニーダー（井上製作所製）に仕込み、１００℃で７時間混練した。次に、この混練物を５リットルの温水に投入し、７０℃に加熱しながら１時間攪拌してスラリー状とし、濾過、水洗を繰り返して塩化ナトリウム及びジエチレングリコールを除いた後、８０℃で一昼夜乾燥し、 青色処理顔料１を得た。
【００８０】
（緑色処理顔料１の調製）
フタロシアニン系緑色顔料（Ｃ．Ｉ．Ｐｉｇｍｅｎｔ Ｇｒｅｅｎ ７、東洋インキ製造株式会社製「リオノールグリーン Ｙ−１０１」）２００部、塩化ナトリウム１２００部、およびジエチレングリコール１２００部をステンレス製１ガロンニーダー（井上製作所製）に仕込み、１２０℃で８時間混練した。次に、この混練物を５リットルの温水に投入し、７０℃に加熱しながら１時間攪拌してスラリー状とし、濾過、水洗を繰り返して塩化ナトリウム及びジエチレングリコールを除いた後、８０℃で一昼夜乾燥し、緑色処理顔料１を得た。
【００８１】
（顔料分散体の調製）
表１に示した顔料、顔料誘導体１〜９及びアクリル樹脂溶液の混合物１３０部、プロピレングリコールモノメチルエーテルアセテート（以下、ＰＧＭＥＡという。）１２０部を均一に撹拌混合した後、直径１．０ｍｍのジルコニアビーズを用いて、アイガーミル（アイガージャパン社製「ミニモデルＭ−２５０ ＭＫII」）で３時間分散した後、５μｍのフィルタで濾過し、顔料分散体を調製した。
以下に、顔料誘導体１〜９の構造を示す。
【００８２】
【化５】
2010191468.tif 000007
【００８３】
【化６】
2010191468.tif 000008
【００８４】
【化７】
2010191468.tif 000009
【００８５】
【表１】
2010191468.tif 000010
【００８６】
*1 東洋インキ製造社製フタロシアニン系青色顔料(C.I. Pigment Blue 15:6)
*2 チバ・スペシャリティ・ケミカルズ社製
アントラキノン系赤色顔料(C.I. Pigment Red 177)
*3 BASF社製イソインドリノン系黄色顔料(C.I. Pigment Yellow 139)
*4 東洋インキ製造社製フタロシアニン系緑色顔料(C.I. Pigment Green 36)
*5 ランクセス社製金属錯体系黄色顔料(C.I. Pigment Yellow 150)
*6 クラリアント社製ジオキサジン系紫色顔料(C.I. Pigment Violet 23)
*7 クラリアント社製染料レーキ顔料(C.I. Pigment Red 81:2)
【００８７】
（着色組成物１の調製）
下記組成の混合物を均一になるように攪拌混合した後、１μｍのフィルタで濾過して、アルカリ現像型シアン色着色組成物１を得た。
【００８８】
表１に示す顔料分散体２ １２．０部
表１に示す顔料分散体３ ４８．０部
光重合開始剤 ２．０部
（チバ・スペシャリティ・ケミカルズ社製「イルガキュア９０７」）
トリメチロールプロパントリアクリレート ５．０部
（新中村化学株式会社製「ＮＫエステルＡＴＭＰＴ」）
増感剤（保土ヶ谷化学株式会社製「ＥＡＢ−Ｆ」） ０．５部
アクリル樹脂溶液１ ２．５部
シクロヘキサノン ３０．０部
【００８９】
（着色組成物２〜１８）
表２に示した顔料分散体を用いた以外は、着色組成物１と同様にして、着色組成物２〜１８を得た。
【００９０】
【表２】
2010191468.tif 000011
【００９１】
（着色組成物塗布基板の作製）
得られた着色組成物を板厚０．７ｍｍの１００ｍｍ×１００ｍｍサイズの基板に平均膜厚が乾燥膜厚４μｍになるようにスピンコートし、７０℃で２０分乾燥した後、超高圧水銀ランプを用いて、積算光量３００ｍＪ／ｃｍ2で紫外線露光を行った。塗布基盤を２３０℃で４０分加熱することにより、各着色組成物の塗布基板を得た。
（着色組成物塗布基板の色相（ｘ、ｙ、Ｙ）の測定）
得られた塗布基板の色相を、顕微分光光度計（オリンパス光学社製「ＯＳＰ−ＳＰ１００」）を用いて測定した。結果を表２に示す。
【００９２】
（コントラスト比の評価）
着色組成物塗布基板について、図３に示す測定装置を用いて、下記の方法でコントラストを測定した。
着色組成物乾燥塗膜４が設けられたガラス基板５を２枚の偏光板３および６の間に挟み、一方の偏光板６側から液晶表示装置用バックライトユニット７を用いて光を照射する。バックライトユニットから出た光は、1枚目の偏光板６を通過して偏光され、ついで着色組成物乾燥塗膜４およびガラス基板５を通過し、２枚目の偏光板３に到達する。1枚目の偏光板６と２枚目の偏光板３の偏光軸が互いに平行であれば、光は２枚目の偏光板３を透過するが、両偏光板の偏光軸が互いに直交している場合には、光は２枚目の偏光板３により遮断される。しかし、１枚目の偏光板６によって偏光された光が、着色組成物塗布基板を通過するときに、顔料粒子による散乱等が起こり偏光面の一部にずれを生じると、両偏光板の偏光軸が平行のときは２枚目の偏光板３を透過する光量が減り、両偏向板の偏光軸が直交のときは２枚目の偏光板３を光の一部が透過する。この透過光の輝度を偏光板３上の輝度計１にて測定し、両偏光板の偏光軸が直交のときの輝度（直交時輝度）に対する、両偏光板の偏光軸が平行のときの輝度（平行時輝度）の比をコントラスト比とする。すなわち、コントラスト比は、以下の式により算出される。
【００９３】
コントラスト比＝（平行時輝度）／（直交時輝度）
従って、着色組成物塗布膜中の顔料により散乱が起こると、平行時輝度が低下し、かつ直交時輝度が増加するため、コントラスト比が低くなる。
なお、輝度計は株式会社トプコン社製「色彩輝度計ＢＭ−５Ａ」、偏光板はサンリツ社製「偏光フィルムＬＬＣ２−９２−１８」を用いた。なお、測定に際しては、不要光を遮断するために、測定部分に１ｃｍ角の孔を開けた黒色のマスク２を当てた。
（耐光性の評価）
着色組成物塗布基板を耐光性評価装置（東洋精機製「サンテスト ＣＰＳ＋」）にて５００時間、光暴露し、耐光性評価前後の色差ΔEを測定した。
【００９４】
［実施例１〜１４、および比較例１〜６］
（カラーフィルタの作製）
ガラス基板上にブラックマトリクスをパターン加工し、該基板上にスピンコーターで着色組成物８を塗布し、着色組成物の被膜を形成した。該被膜にフォトマスクを介して、超高圧水銀ランプを用いて３００ｍＪ／ｃｍ2の紫外線を照射した。次いで２重量％の炭酸ナトリウム水溶液からなるアルカリ現像液によりスプレー現像して未露光部分を取り除いた後、イオン交換水で洗浄し、この基板を２３０℃で２０分加熱して、膜厚２．５μｍの赤色フィルタセグメントを形成した。同様の方法により、着色組成物９、１０を用いて膜厚２．５μｍの緑色フィルタセグメント、青色フィルタセグメントを形成した。同様の方法により、表４に示す着色組成物１〜１８を用いて膜厚２．５μｍのシアン色、黄色、マゼンタ色のフィルタセグメントを形成してカラーフィルタを作製した。
【００９５】
（色再現領域の評価）
上記着色組成物を用いて作製したカラーフィルタを用いて、擬似白色ＬＥＤ光源（日亜化学社製「ＮＳＰＷ３００ＢＳ」）（表３に、波長４３０ｎｍ〜４８５ｎｍの範囲内における発光強度の極大となる波長λ１、発光強度Ｉ１、波長５３０ｎｍ〜５８０ｎｍの範囲内における発光強度の最大となる波長λ２、発光強度Ｉ２を示す。）、冷陰極蛍光管光源（Ｆ１０光源）（表３に、波長４７０ｎｍ〜５３０ｎｍの範囲内における発光強度の極大となる波長λ３、発光強度Ｉ３、波長５３０ｎｍ〜５８０ｎｍの範囲内における発光強度の最大となる波長λ４、発光強度Ｉ４を示す。）、３色ＬＥＤ光源（星和電機社製「ＳＤＰＷ５０Ｂ０Ｂ」）（表３に、波長４３０ｎｍ〜４８５ｎｍの範囲内における発光強度の最大となる波長λ５、発光強度Ｉ５、波長５３０ｎｍ〜５８０ｎｍの範囲内における発光強度の極大となる波長λ６、発光強度Ｉ６を示す。）を用いて光を照射したときのカラーフィルタのＮＴＳＣ比（アメリカＮａｔｉｏｎａｌ Ｔｅｌｅｖｉｓｉｏｎ Ｓｙｓｔｅｍ Ｃｏｍｍｉｔｔｅｅ（ＮＴＳＣ）により定められた標準方式の３原色、赤（０．６７、０．３３）、緑（０．２１、０．７１）、青（０．１４、０．０８）により囲まれる面積に対する比率）としては、ＲＧＢ３色の三角形の面積を１００として、基準値の面積に対する四角形の面積の比率を測定した。評価結果を表４に示す。
なお、使用した擬似白色ＬＥＤ光源、冷陰極蛍光管、３色ＬＥＤ光源の発光スペクトルを図４に示す。図４において、曲線ａは、擬似白色ＬＥＤ光源の発光スペクトルを、曲線ｂは、冷陰極蛍光管の発光スペクトルを、曲線ｃは、３色ＬＥＤ光源の発光スペクトルを示す。
【００９６】
【表３】
2010191468.tif 000012
【００９７】
【表４】
2010191468.tif 000013
【００９８】
光源＊１
１：冷陰極蛍光管光源
２：３色ＬＥＤ光源
３：擬似白色ＬＥＤ光源
表４の結果より、黄色着色組成物から形成される黄色フィルタセグメント、Ｐｉｇｍｅｎｔ Ｂｌｕｅ １５：３または１５：４、Ｐｉｇｍｅｎｔ Ｇｒｅｅｎ ７を含むシアン色着色組成物から形成されるシアン色フィルタセグメントなどを具備するカラーフィルタは、コントラスト比が高く、耐光性に優れ、色再現領域も広く、液晶表示装置として優れた性能を示した。
【符号の説明】
【００９９】
図１、図２
１０ カラー液晶表示装置
１１ 透明基板
１２ ＴＦＴアレイ
１３、２３ 透明電極層
１４、２４ 配向層
１５、２５ 偏光板
２１ 透明基板
２２ カラーフィルタ
ＬＣ 液晶組成物
３０ バックライトユニット
３１ 光源
３２ リフレクタ
３３ 導光板
３３ａ 導光板３３の側面
３４ 拡散板
３５ 反射板
図３
１ 輝度計
２ マスク
３ 偏光板
４ 着色組成物乾燥塗膜
５ ガラス基板
６ 偏光板
７ バックライトユニット
【図１】
2010191468.tif 000014
【図２】
2010191468.tif 000015
【図３】
2010191468.tif 000016
【図４】
2010191468.tif 000017